(57)【特許請求の範囲】
【請求項１】
窓ガラス等の建築物への固定仕上げに用いられる目地シール構造体であって、ベルト状の弾性ガスケットの両側面に、５℃以下で低温保存されている、ビニルシロキサンとＳｉ−Ｈ架橋剤とを主成分として充填剤、耐熱剤、接着向上剤、流動性調整剤、及び過剰量の白金触媒による硬化反応触媒を含む室温にて硬化する温度付加反応型接着層を一体に接合してなることを特徴とする目地シール構造体。
【請求項２】
前記弾性ガスケットが、その両側面を凹凸粗面としたシリコーンゴム弾性体であって、キャリアテープに貼合されて５℃以下で低温保存されている温度付加反応型接着層を、前記凹凸粗面に転写一体化して上記温度付加反応型接着層としたことを特徴とする請求項１記載の目地シール構造体。
【請求項３】
前記弾性ガスケットの両側面に転写される前記温度付加反応型接着層が、キャリアテープの片面に両側長手方向に沿って所定幅に間隔をもって貼合され、このキャリアテープに一対の折曲線と、前記弾性ガスケットの両側面に一体に接合して前記温度付加反応型接着層を形成した後、該折曲線間に該キャリアテープを引き取るための係止孔とを備えたことを特徴とする請求項１または２記載の目地シール構造体。
【請求項４】
前記温度付加反応型接着層の接着剤が、揮発性反応抑制剤と共に気密性包装袋に封入されており、施行時に開封し、前記キャリアテープから剥離し、前記弾性ガスケットの目地材に該温度付加反応型接着層が転写させるものであることを特徴とする請求項２、または３記載の目地シール構造体。
【請求項５】
目地間隙に弾性目地材を圧縮挿入する目地シール施工時に、該弾性目地材と、ビニルシロキサンとＳｉ−Ｈ架橋剤とを主成分とし、充填剤、耐熱剤、接着向上剤、及び過剰量の白金触媒による硬化反応触媒を含む温度付加反応型接着層を設けたキャリアテープとを用意し、該目地材の両側に該キャリアテープ上の該温度付加反応型接着層を目地材外側に沿って該キャリアテープが外側となるようにＵ字状に折曲げ、該目地材の両側にまたがって被覆して該温度付加反応型接着層を該目地材の両側に接着したのち、これを目地間隙に圧縮挿入してから、該キャリアテープに設けられた係止孔を利用して該キャリアテープを外方に引っ張って目地間隙から抜き取り、前記温度付加反応型接着層を目地隙間で室温にて反応硬化させることを特徴とする目地シール工法。
【発明の詳細な説明】
【０００１】
【産業上の利用分野】
本発明は、高層ビルなどの建具工事における窓ガラス，ビル外壁，その他類似板などの建築物への固定仕上げのために用いられる目地シール構造体および目地シール工法に関するものである。
【０００２】
【従来の技術】
従来、高層ビル用窓部などのグレイジング工法では、シリコーン樹脂，変性シリコーン，ポリサルファイドなどの縮合反応系の材料を用いるシーラントによる湿式工法や定形ガスケット工法が採用されている。
一般に、高層ビル用窓の工事には、ビル外壁からの高所作業が必要であり、工事が天候に左右され施工コストの影響も大きいし、ビル外壁の構造によってはゴンドラが吊れずに作業が不可能となることも多い。
【０００３】
【発明が解決しようとする課題】
このような諸外的条件下で行わなくてはならない施工でのシーラント工法では、図１０及び図１１のように型枠工法で、シーラントＳを充填する湿式工法のため養生に時間がかかり、湿度，温度条件により冬期には工事不能の場合もあるし、シーラント目地部は着塵汚染や二次汚染など壁面を汚すおそれがある。また、定形ガスケットを嵌込むガスケット工法も試みられているが、ガスケットの気密，水密性能は、材料の圧縮永久歪特性，耐候性，耐熱性，耐オゾン性，硬度の温度依存性など多くの因子で性能低下が予想され、基本的に水密機能のない場合には、等圧工法，侵入水の排水工法を強いられコスト高となる欠点があって、気密性，水密性の上で十分満足できなく、特に耐風圧，振動，熱応力による定形ガスケットのずれや、はみ出しが生じやすく固定方法，定形ガスケットの寸法精度，アルミサッシ，ガラス板の寸法公差の吸収など多くの問題がある。
本発明は、これら従来のシーラント工法や、ガスケット工法での諸欠点を排除し、ドライ工法で施工性を大幅に向上し、比較的低温，低湿度の冬期でも、また天候に左右されることなく工事ができ、目地の気密性，水密性の維持を適確化し、工期並びに工数の削減化と着塵汚染がなく、外壁汚染防止にも寄与できる目地シール構造体および目地シール工法を構成簡単で安価な形態で提供することを目的としたものである。
【０００４】
【課題を解決するための手段】
本発明は、窓ガラス等の建築物への固定仕上げに用いられる目地シール構造体であって、ベルト状の弾性ガスケットの両側面に、５℃以下で低温保存されている、ビニルシロキサンとＳｉ−Ｈ架橋剤とを主成分として充填剤、耐熱剤、接着向上剤、流動性調整剤、及び過剰量の白金触媒による硬化反応触媒を含む温度付加反応型接着層を一体に接合してなることを特徴とする目地シール構造体である。
【０００５】
【作用】
目地シール施行時に、ガラス板，金属板またはセラミックス板などの被着体間、例えば目地シール部に、シリコーンゴム弾性体の目地材が、温度付加反応型接着層と共に挿入され、そこで反応が開始されて短時間に硬化接着し、被着体と目地材とが接着固化されて一体化され、外的諸条件に厳しく制約されることなく、この付加反応型シリコーンで適確、かつ安定した必要な気密性，水密性を保持し、工期短縮のほか汚染防止，施工工程削減をも容易に実現することができる。
【０００６】
この場合、温度付加反応型接着層は、その中に過剰量の硬化反応触媒が添加されているため、室温で硬化接着が可能であるが、そのままでは長期の保存は困難なので、保存は５℃以下の低温に保持すると同時に、完全密封の容器に入れて、付加反応の抑制剤であるアセチレンアルコール及びその誘導体の蒸気が飽和状態となるようにしておくことにより長期の保管が可能である。そして、この温度付加反応型接着層は、高温なら瞬時に硬化接着が可能であるが、５℃以上の温度であれば実用的な接着性は問題なく用いられる。
【０００７】
【実施例】
本発明の実施例を図１乃至図２における高層ビル外壁の例で説明すると、弾性，強度，硬度も適宜選べるシリコーンゴム或いは発泡材などの弾性ガスケット１，その他の弾性体の両側面に、ビニルシロキサン、Ｓｉ−Ｈ架橋材を主成分とし、充填剤，耐熱剤、接着向上剤と、過剰量の硬化反応触媒を含む温度付加反応型接着層２を一体に接合した目地材４とした目地シール構造体である。
【０００８】
前記温度付加反応型接着層２は、その中に過剰量の硬化反応触媒が添加されているため、室温で硬化接着が可能であるが、そのままでは長期の保存は困難なので、保存は５℃以下の低温に保持すると同時に、完全密封の包装袋または容器に入れ、付加反応の抑制剤であるアセチレンアルコール及びその誘導体の蒸気が飽和状態となるようにしておく。従って、この温度付加反応型接着層２は、高温なら瞬時に硬化接着が可能であるが、５℃以上の温度であれば実用的な接着反応は問題なく用いられ、これに添加される硬化反応触媒である白金触媒は、通常の１．５〜５０倍程度とすることにより低温でも硬化ができるものである。（反応抑制剤の揮発飛散により反応が開始する）例えば、この温度付加反応型接着層２としては、下記の化１のＳｉ−Ｈ架橋剤と、下記の化２のビニルシロキサンを主成分とし、そのモル比はＳｉ−Ｈ／ビニルシロキサン＝１．２〜５．０であって、シリカ，石英粉，アルミナなどの充填剤〔５〜３０（重量％）〕と、接着向上剤、耐熱剤，流動調整剤などの添加剤〔３〜２０（重量％）〕とからなるもので、押出し、カレンダーなどによりシーティング、またはテープ状とされたり、同時にまたは後からキャリアテープ３を貼付けた貼付け型の温度付加反応型接着剤層を付設することができる。
【０００９】
【化１】
0003719725.tif 000002
【００１０】
【化２】
0003719725.tif 000003
【００１１】
しかして、目地間隙９に目地材４を圧縮挿入する目地シール施工時に、該目地材４の両側に備えたビニルシロキサン、Ｓｉ−Ｈ架橋剤を主成分とする温度付加反応型接着層２からキャリアテープ３を取り除き、温度付加反応型接着層２が目地面に対面するように、目地間隙に圧縮挿入して建築物７にある被着体の固定板８と目地材４との境界面に介在させて反応硬化させるのがよい。
【００１２】
また目地材４の弾性ガスケット１の両側面は、平坦面でもよいが、図３に示すように接合面を凹凸粗面に形成されたシリコーンゴム弾性体として、該凹凸粗面に温度付加反応型接着層２を転写一体化してもよい。これによれば、凹凸面への接着層の食い込みもよく安定して接着層を保持することができる。
この場合、施工時は、例えば気密性包装袋（図示せず）に封入された付加反応型接着テープを前記凹凸粗面に転写一体化し、固定板８間の目地隙間９に挿入後、キャリアテープ３を引き抜けばよい。
【００１３】
なお、前記温度付加反応型接着層２は、細巾のシート形態としてもよいが、図４及び図５のようにキャリアテープ３の片面に両側長手方向に沿って所定巾に温度付加反応型接着層２を平行に間隔をあけて貼合されたものであって、キャリアテープ３に一対の折曲線５と、該折曲線５，５間にキャリアテープ引き抜き用の係止孔６とを備えたものを用いることもできる。
【００１４】
図６に示すように、目地材４に温度付加反応型接着層２をキャリアテープ３を目地材の外側に沿って折曲げ線５よりＵ字状に折曲げ（キャリアテープは外側）目地材４の両側にまたがって被覆し、これを目地間隙に圧縮挿入後キャリアテープ３を外方に引張って目地間隙より抜取って、被着体と、接合部材とを接着硬化させて目地シールするのも有用な方法であり、この方法であればキャリアテープの低摩擦により接合部材間への挿入が容易である。
【００１５】
また、アルミサッシのガラス窓に適用する例では、図７ないし図８のように目地材４の両面に温度付加反応型接着層２を設け、キャリアテープ３を剥がしてアルミサッシ枠１１に取付けておき、アルミサッシ中のセッティングブロック１２上にガラス板１０を載置すると共に、ガラス板内側面のアルミサッシ間にバッカー材１３を挿入した上に、前記と同様の目地材１４を後付けガスケットとして圧縮挿入し、該目地材１４の温度付加反応型接着層２を反応硬化させアルミサッシ枠１１への接着固定を完了させることができる。
【００１６】
図８では、ガラス板１０の外側面に温度付加反応型接着層２を貼り付けた目地材１４を嵌装させ、内側面に嵌装すべき目地材に代えてシリコーンシーラントをバッカー材１３の上に打設したものである。
【００１７】
図９の例では、ガラス板１０を予めアルミサッシ枠１１のセッティングブロック１２上に載置した後、目地材１７を嵌装し、バッカー材１３及び目地材４を嵌装して反応硬化させたもので、目地材１４を予めガラス板１０に先付けして組込むこともできる。
なお、前記目地材１７の弾性ガスケットの外表面には、金属箔、例えばＳＵＳ，Ｎｉ，Ｔｉ，洋白，Ａ１などの箔、その他ガスバリヤー層など表面材（図示せず）を付設することもできる。
また、本発明の工法と従来例の工法との機能並びに施工法などを比較すると表１の通りであり、本発明の工法は、ドライ工法で従来の湿式のシーラント工法（図１０及び図１１）に比べ湿度の影響がなく、養生時間も短く接合強度も高いと云う利点を有する。
【００１８】
【表１】
0003719725.tif 000004
【００１９】
【発明の効果】
本発明は、ベルト状の弾性ガスケットの両側面にビニルシロキサン、Ｓｉ−Ｈ架橋剤を主成分とし、充填剤，耐熱剤、接着向上剤と、過剰量の硬化反応触媒を含む温度付加反応型接着層を一体に接合した目地材からなることにより、気密性，水密性を大巾に向上し、耐震動性も適確に確保できると共に、寸法精度も安定し、耐候性，耐熱性，耐オゾン性が維持され、安定したシール効果が得られる。また、施工も簡単で高所作業も簡便にできるし、養生時間の短縮もはかられて汚染防止に役立ち、工費の著しい節減と省力化が実現できる。
また、本発明の目地シール工法では、従来のシーラント工法やガスケット工法での諸欠点を排除し、ドライ工法で施工性を大幅に向上し、比較的低温，低湿度の冬期でも、また天候に左右されることなく工事ができ、目地の気密性，水密性の維持を適確化し、工期並びに工数の削減化と着塵汚染がなく、外壁汚染防止にも寄与できるものである。
【図面の簡単な説明】
【図１】本発明の実施例を示す縦断面図で、（ａ）は施工前、（ｂ）はガスケットに接着層を転写しキャリアテープを剥がした状態を示す。
【図２】図１の例の高層外壁間目地部に施工状態を示す縦断面図で、（ａ）は挿入前、（ｂ）は挿入固定一体化状態を示す。
【図３】本発明の他の実施例を示す縦断面図で、（ａ）は貼合前、（ｂ）は接合後の状態を示す。
【図４】本発明のさらに他の実施例の縦断面図である。
【図５】図４のＩ−Ｉ線における底面図である。
【図６】図４の例の施工工程（ａ）〜（ｄ）を示す縦断面図である。
【図７】ガラス窓の施工工程（ａ）〜（ｄ）を示す一部の縦断面図である。
【図８】ガラス窓の他の施工工程（ａ）〜（ｄ）を示す一部の縦断面図である。
【図９】ガラス窓のさらに他の施工工程（ａ）〜（ｄ）を示す一部の縦断面図である。
【図１０】従来例のシーラント工法の一部の縦断面図である。
【図１１】従来例のガラス窓におけるシーラント工法の工程を示す一部の縦断面図である。
【符号の説明】
１  弾性ガスケット
２  温度付加反応型接着層
３  キャリアテープ
４  目地材
５  折曲線
６  係止孔
７  建築物
８  固定板材
９  目地凹部
１０  ガラス板
１１  アルミサッシ
１２  セッティングブロック
１３  バッカー材
１４  目地材
【図１】
0003719725.tif 000005
【図２】
0003719725.tif 000006
【図３】
0003719725.tif 000007
【図４】
0003719725.tif 000008
【図５】
0003719725.tif 000009
【図６】
0003719725.tif 000010
【図７】
0003719725.tif 000011
【図８】
0003719725.tif 000012
【図９】
0003719725.tif 000013
【図１０】
0003719725.tif 000014
【図１１】
0003719725.tif 000015